FR 2677350 A1 19921211 FR 9106839 A 19910604 La presente invention a pour objet une composition nouvelle de verre s'apparentant au cristal et ayant des propriétés physiques, optiques, mécaniques et physicochimiques comparables à celles du cristal. Dans ce qui suit on se référera de manière générique au cristal. Ceci englobe à la fois le cristal supérieur 30 %, le cristal au plomb 24 %, le cristallin et le verre sonore, dans la mesure ou tous ces produits contiennent une certain quantité d'oxyde de plomb (PbO). On sait que pour un cristal de ce type, le plomb à tendance à migrer et peut venir se dissoudre, en doses infimes, dans les produits contenus par des récipients en ces matériaux. Ceci est particulièrement le cas pour les produits alimentaires, notamment les boissons. On cherche donc depuis quelques années à éliminer ce risque de toxicité des récipients alimentaires en cristal. Les tentatives faites jusqu'à présent visent toutes à créer une couche barrière entre le cristal et le produit qu'il contient afin d'éviter tout contact physique. Ceci est par exemple décrit dans la demande de brevet EP O 330 792. Le résultat de ce type de procéde est incertain. L'invention a pour objet d'apporter une solution définitive à ce problème. Conformément à l'invention on propose à cette fin une composition nouvelle de verre s'apparentant au cristal et ayant des propriétés physiques, optiques, mécaniques et physicochimiques comparables à celles du cristal, caractérisée en ce que dans cette composition l'oxyde de plomb est remplacé quantitativement au moins partiellement, de préférence totalement, par de l'oxyde de baryum BaO. L'usage d'oxyde de baryum dans le domaine du cristal est déjà connu. Cependant, ce produit est utilisé sous forme de sel tel que nitrate ou carbonate, à un taux d'environ 0,4 % en poids pour liquéfier la pâte, c'est-à-dire abaisser son degré de viscosité. De manière tout à fait surprenante, on a constaté que l'oxyde de baryum pouvait être substitué en tout ou partie à l'oxyde de plomb. De préférence la substitution sera totale, ce qui élimine tous les risques de migration et de toxicité précités. Le baryum pourra être intégré à la pâte sous toute forme telle que non limitativement : sulfate, nitrate, chlorure, carbonate. On réalise ainsi un véritable substitut au cristal, avec en outre l'avantage que les sels de baryum sont moins chers que l'oxyde de plomb. De maniere inattendue on obtient des produits finis qui ont par rapport au cristal - un indice de réfraction légèrement supérieur ; - environ la même densité ; - le même éclat ; - la même sonorité. De plus, les produits ainsi obtenus ne perdent rien en solidité. REVENDICATIONS 1. Composition nouvelle de verre s'apparentant au cristal et ayant des propriétés physiques, optiques, mécaniques et physicochimiques comparables à celles du cristal, caractérisée en ce que dans cette composition l'oxyde de plomb est remplacé quantitativement au moins partiellement, de préférence totalement, par de l'oxyde de baryum BaO. 2. Composition selon la revendication 1, caractérisée en ce que l'oxyde de baryum est intégré à la pâte sous forme de sel choisi dans le groupe consistant en : sulfate, nitrate, chlorure, carbonate.